СПОСОБ ПОЛУЧЕНИЯ ЛИГАТУРЫ "АЛЮМИНИЙ-СКАНДИЙ" (ВАРИАНТЫ)

1. Способ получения лигатуры «алюминий-скандий», включающий алюминотермическое восстановление в среде расплавленных галогенидов металлов в присутствии шихты из фторида натрия, хлорида калия или натрия и отличающийся тем, что алюминотермическое восстановление с получением металлического расплава Al-Sc проводят при температурах от 740 до 780°С при концентрации фторида скандия от 15 до 25 мас. %, содержании от 79 до 60 мас. % KCl (NaCl) и от 5 до 15 мас. % NaF, и с массовым соотношением Аl : соль выше 3.0.
2. Способ получения лигатуры «алюминий-скандий», включающий алюминотермическое восстановление в среде расплавленных галогенидов металлов, отличающийся тем, что алюминотермическое восстановление с получением металлического расплава Al-Sc проводят при температурах от 740 до 780°С и в качестве скандийсодержащего сырья используют тетрафторскандиат натрия, предварительно синтезированный из фторида скандия или продуктов, полученных в ходе переработки продуктивных растворов после скважинного подземного выщелачивания урана при следующем соотношении компонентов шихты: от 21 до 40 мас. % фторскандиата натрия с содержанием скандия 28-32 мас. % и от 79 до 60 мас. % хлорида калия (натрия), и с массовым соотношением Аl : соль выше 3.0.
3. Способ по п. 1 или 2, отличающийся тем, что для получения однородного по химическому и фазовому составу конечного продукта металлический расплав подвергают перегреву до 900-950°С в течение 10-20 минут с последующей разливкой.